실시 예 , 비 교예 에 의해 얻 어 진 경화 성 조성물 을 유리판 ( 50 × 100 × 0 . 7 mm ) 에 스핀 코트 에 의해 도포 하 고 , 컨베이어 형 노광 장치 ( 고압 수은 램프 , 퓨전 제조 LH 6 ) 로 적산 광량 200 mJ / ㎠ 노광 하 였 다 . 그 후 , 150 ℃ / 30 분 으로 포스트 베 이크 를 실시 하 여 샘플 제작 하 였 다 . 샘플 을 200 ℃ 로 온도 설정 한 열풍 순환 오븐 내 에서 , 24 시간 양생 하 고 , 양생 후 의 광선 투과율 을 측정 하 였 다 .